Brevet FR2682780A1 — publié le 19930423

Arrière-plan technologique de l'invention Domaine de l'invention La présente invention concerne un dispositif à cristaux liquides com- prenant un matériau à cristaux liquides, et plus particulièrement un dispositif à cristaux liquides ayant une structure de films conducteurs transparents disposée sur les surfaces du côté intérieur d'une paire de substrats transparents respectivement, et un dispositif de confinement interposé pour contenir le matériau à cristaux liquides dans les écartements entre les films conducteurs transparents précédents, qui a une fonction de modulation de la lumière supérieure. Description de l'art antérieur Dans l'application en architecture ou en automobile, l'entrée d'une énergie de radiation solaire à travers une fenêtre exerce un grand effet sur la charge du conditionnement d'air à l'intérieur En conséquence d'un point de vue économie d'énergie, il devient important de fournir une fonction de modulation de la lumière par la fenêtre. Comme intervalle de modulation de la lumière désiré dans l'utilisation pratique, il est nécessaire de choisir les caractéristiques optiques au moins dans un intervalle entre le verre transparent utilisé actuellement comme vitre pour fenêtre et un verre absorbant la chaleur pour absorber l'énergie de radiation solaire L'in- tervalle de modulation de la lumière est de préférence compris dans un intervalle de 15 % ou plus en terme de volume variable de transmittance (ou facteur de transmission) d'énergie de radiation solaire (ci-après désignée par "AT"). De façon conventionnelle, comme dispositif ayant une telle fonction de modulation de la lumière, on connaît un dispositif électrochrome (désigné ci-après par "ECD") Les fonctions de ECD pour contrôler la visibilité et la quantité de lumière transmise de l'énergie de radiation solaire par absorption de la lumière en utilisant un matériau variable dans le spectre optique en raison de la réaction d'oxydation-réduction électrochimique tel que l'oxyde de tungstène et le bleu de Prusse. Toutefois, étant donné que le ECD est du type à courant d'attaque, lorsque sa surface est agrandie, il est remarquablement réduit en ce qui concerne le temps de réponse en raison d'une chute importante de tension et est inévitablement dégradé, par exemple, en raison du changement électrochimique du matériau élé- mentaire en fonctionnement pendant une longue période Par conséquent, il n'a pas été réalisé un dispositif à grande surface ayant une durabilité suffisante en utilisa- tion pratique. Pour résoudre le problème précédent, à la place du ECD du type à courant d'attaque précédent, il a été proposé un dispositif de modulation du type à tension d'attaque Le brevet japonais mis à l'inspection publique nsho 58-501 631 correspondant au brevet US N 4435047 décrit un dispositif à cristaux liquides à phase alignée curvilinéaire nématique (désigné par "NCAP") ayant une fonction de modulation de la lumière de durabilité excellente et facile à élargir la surface De même, le brevet japonais mis à l'inspection publique sho 61-502 128 (USP N 4688900) décrit un dispositif à cristaux liquides obtenu par une méthode de séparation de phases Ces dispositifs agissent sur la base du principe suivant. Le dispositif à cristaux incluant des gouttelettes minuscules d'un matériau à cristaux liquides dispersé dans une matrice de polymère peu coûteuse est blanc laiteux sans application de tension La raison en est que les cristaux liquides sont alignés le long de la surface curvilinéaire d'une paroi du polymère, qui déforme un trajet lumineux ou provoque la réflexion et la dispersion de la lumière à cette interface entre la matrice de polymère et les cristaux liquides. En appliquant une tension, les cristaux liquides dans les gouttelettes sont alignés parallèlement à la direction du champ électrique Dans ce cas, en faisant de sorte qu'un indice de réfraction ordinaire des cristaux liquides no soit égal à l'indice de réfraction de la matrice de polymère np, la lumière incidente normale à la surface d'un dispositif à cristaux liquides passe à travers l'interface de la matrice polymère et de chaque cristal liquide sans aucune réflexion rendant ainsi le dispositif à cristaux liquides transparent. Le dispositif à cristaux liquides précédent peut contrôler la visibilité; toutefois, étant donné que la lumière incidente au dispositif à cristaux liquides est souvent dispersée sur le côté opposé (désigné par "en avant") au côté incident dans le cas de l'application d'aucune tension, la quantité de lumière transmise de l'énergie de radiation solaire est peu réduite comparativement au cas de l'applica- tion d'une tension, obtenant ainsi seulement quelques pour-cent de AT. Pour résoudre le problème précédent, il a été proposé une technique décrite dans le brevet japonais mise à l'inspection publique sho 58-501 631 (USP- 4435047) selon laquelle l'absorption de la lumière dans le cas o on n'applique aucune tension est accrue par addition d'un colorant pléochroique dans un matériau à cristaux liquides utilisé dans le dispositif à cristaux liquides précédent Un tel dispositif a une AT grande; toutefois il ne peut pas être utilisé dans l'application en architecture ou en automobile exposé à une radiation solaire pendant une longue période car le colorant pléochroique est essentiellement facile à dégrader vis-à-vis de la lumière et de la chaleur. Objets et sommaire de l'invention Pour résoudre le problème précédent, la présente invention a été réa- lisée, et l'objet est de fournir un dispositif à cristaux liquides de durabilité excel- lente et facile à élargir la surface, et également ayant une fonction de modulation de la lumière de AT de 15 % ou plus. Dans un mode préféré de réalisation de la présente invention, on fournit un dispositif à cristaux liquides ayant une structure avec interposition d'un dispositif de confinement contenant le matériau à cristaux liquides dans des écar- tements entre les substrats fournis par une paire de films conducteurs transparents, selon lequel un indice de réfraction moyen du matériau à cristaux liquides précé- dent na, un indice de réfraction du dispositif de confinement nb, une quantité totale de la surface spécifique des écartements précédents par unité de volume S Lam-1 l (désignée ci-après par "surface spécifique totale S") et l'épaisseur entre une paire de films conducteurs transparents t luml (désignée ci-après par "épaisseur") satis- font à l'équation ( 1) suivante. Le matériau à cristaux liquides est maintenu dans les écartements entre le dispositif de confinement, et selon que les écartements existent indépendamment ou partiellement ou totalement intégralement, l'équation ( 1) est effective Ci-après, l'écartement précédent est appelé "capsule" pour des raisons de commodité. | na-nb Ix Sxt> 4,2 ( 1) De façon incidentelle, l'indice de réfraction moyen na du matériau à cristaux liquides précédent est généralement représenté par l'équation ( 2) suivante: na = ( 2 x no + ne)/3 ( 2) dans laquelle no est un indice ordinaire du matériau à cristaux liquides et ne est un indice extraordinaire. La figure unique est une vue typique d'un dispositif à cristaux liquides conformément à la présente invention Dans cette figure, la référence 1 indique un substrat, 2 un film conducteur transparent, 3 un matériau à cristaux liquides et 4 un dispositif de confinement De même, la surface spécifique totale S est théorique- ment représentée par l'équation suivante ( 3) en utilisant les paramètres V et D. S = 6 XV/D ( 3) dans laquelle V indique un rapport en volume d'un matériau à cristaux liquides par rapport au volume total du matériau à cristaux liquides et du milieu (désigné ci- après par "rapport de cristal liquide") et D est un diamètre moyen d'une capsule (désigné ci-après par "diamètre de capsule") Dans ce cas, même lorsque certaines capsules sont combinées, elles peuvent être regardées comme des capsules indé- pendantes En conséquence, la valeur D précédente indique le diamètre moyen d'un corps sphérique vrai ayant le même volume que celui de la capsule indépen- dante. Le présent inventeur a examiné la relation entre les paramètres du dispositif à cristaux liquides et AT et par conséquent a obtenu l'équation ( 4) suivante Ainsi, par une combinaison appropriée d'une pluralité de paramètres, il est possible de disperser pour la plupart la lumière incidente susceptible d'être dispersée en avant sur le côté incident (désigné ci-après par "en arrière"), et par suite de réduire la quantité de lumière transmise lorsque l'on n'applique aucune tension, augmentant ainsi significativement la fonction de modulation de la lumière. AT= 3,57 x 1 na-nb Ix Sxt ( 4) Lorsque la surface spécifique totale S est constante, en élargissant la différence entre l'indice de réfraction extraordinaire ne et l'indice ordinaire no du matériau à cristaux liquides, c'est-à-dire une biréfringence An = (ne no), l'indice de réfraction moyen na est élargi augmentant ainsi la AT. De même, lorsque An est constant, en élargissant la surface spécifique totale S ou en épaississant l'épaisseur entre une paire de films conducteurs trans- parents t, la AT est accrue Pour élargir la surface spécifique totale S, le diamètre de capsule D est réduit ou le rapport de cristal liquide V est accru Pour obtenir une valeur AT supérieure, de plus de 15 %, les paramètres du dispositif à cristaux liquides peuvent comprendre le côté droit de l'équation ( 4) précédente pour fixer à 15 % ou plus, c'est-à-dire pour satisfaire à l'équation ( 1). De plus, pour satisfaire à l'équation ( 1), les paramètres du dispositif à cristaux liquides est de préférence à l'intérieur de l'intervalle suivant. Le diamètre de capsule exerce un grand effet sur la dispersion de la lumière entrant dans le dispositif à cristaux liquides Lorsque le diamètre de capsule est inférieur à 0,5,um, la transmittance sur le côté à longueur d'onde longue dans une région de lumière visible est accrue, d'o l'aptitude à faire écran à la visibilité en n'appliquant aucune tension De même, lorsque le diamètre de capsule excède 3 lan, la surface spécifique totale S est réduite, augmentant ainsi la quantité de lumière transmise En conséquence, le diamètre de capsule est de préférence compris dans l'intervalle de 0,5 à 3 hum, et plus préférablement de 0,8 à 2 fîm. Lorsque le diamètre de capsule est constant, la surface spécifique totale S est élargie avec accroissement du rapport de cristal liquide En conséquence, étant donné que la quantité de lumière de la dispersion en arrière est accrue, la lumière transmise peut être contrôlée de façon large Toutefois, lorsque le rapport de cristal liquide devient beaucoup plus grand ( 1,0 au maximum) il est difficile de former l'écartement du dispositif de confinement pour maintenir le matériau à cristaux liquides, qui réduit le degré de dispersion de la lumière incidente, dimi- nuant ainsi le contrôle de la lumière transmise De même lorsque le rapport de cristal liquide est inférieur à 0,5, il est difficile de rendre la transmittance AT non inférieure à 15 %, même lorsque la biréfringence An est rendue plus grande Par conséquent, le rapport de cristal liquide est de préférence compris dans l'intervalle de 0,5 à 0,9. Lorsque l'épaisseur entre les substrats fournis par les films conducteurs transparents est étroite les quantités de capsules et le matériau à cristaux liquides maintenu dedans sont réduites, réduisant ainsi la surface spécifique totale S des capsules En conséquence, la transmittance peut être contrôlée difficilement largement (la transmittance de l'énergie de radiation solaire) Lorsque l'épaisseur entre une paire de films conducteurs transparents est inférieure à 10 um, il est difficile de maintenir la transmittance AT à 15 % ou plus même lorsque la biré- fringence An est élargie Comme l'épaisseur est allongée, la transmittance contrôlée est accrue Toutefois, proportionnellement à l'accroissement de l'épaisseur, la tension supérieure est requise, et par conséquent, une épaisseur plus épaisse est indésirable En pratique, l'épaisseur entre une paire de films conducteurs transpa- rents requise est de 40 pim ou moins Par conséquent, la distance entre une paire de films conducteurs transparents est de préférence à l'intérieur de l'intervalle de 10 à ,um. Le matériau à cristaux liquides utilisé dans la présente invention n'est pas particulièrement limité mais peut inclure un cristal liquide nématique, un cristal liquide cholestérique et un cristal liquide smectique En particulier, le cristal liquide nématique est préférable La raison est que, dans l'application d'aucune tension, la distorsion de la structure cristalline du cristal liquide nématique est due à l'alignement à la périphérie entre la matrice de polymère et les cristaux liquides, différemment du tordage extrêmement fort pour le cristal liquide cholestérique et de l'effet volumique d'une structure lamellaire pour le cristal liquide smectique. De même, le dispositif de confinement pour contenir le matériau à cristaux liquides précédent pour élargir AT sans nuire à la visibilité peut être choisi parmi les matériaux inorganiques et les matériaux organiques ayant un indice de réfraction nb en conformité avec l'indice ordinaire no ou avec l'indice extraordinaire ne du matériau à cristaux liquides et en maintenant le matériau à cristaux liquides dans les écartements En particulier, un polymère dont l'indice de réfraction est facile à ajuster et dont la surface du dispositif est facile à élargir est préférable Par exemple, le latex décrit dans le brevet japonais mis à l'inspection publique nô sho 60-252 687 est préférable pour obtenir le dispositif ayant une adhésivité au substrat excellente, une homogénéité optique excellente et une durabilité physique excellente. Pour préparer le dispositif pour contenir le matériau à cristaux liquides précédents, on peut ajouter une certaine quantité de surfactant De préférence, la quantité ajoutée du surfactant est limitée à une quantité minimale requise pour stabiliser la taille de la gouttelette du cristal liquide dans une émulsion. De plus, pour préparer le dispositif contenant le matériau à cristaux liquides précédent, un agent de réticulation peut être ajouté Par addition de l'agent de réticulation précédent, il est possible d'obtenir le dispositif à cristaux liquides ayant une adhésivité améliorée entre le dispositif et le film conducteur transparent formé sur la surface du substrat, et également la protection contre l'humidité. Comme substrat prévu avec le film conducteur transparent utilisé dans la présente invention, on peut utiliser un substrat de verre courant ayant un film d'oxyde d'étain-indium (désigné ci-après par "ITO") ou un film d'oxyde mince (désigné ci-après par "Sn O 2 ") sur la surface, et également d'autres matériaux excellents en ce qui concerne la transmittance de la lumière, par exemple, un substrat plastique ou un film plastique flexible. Conformément à la présente invention, on peut obtenir un dispositif à cristaux liquides ayant une fonction de modulation de la lumière de AT égale à % ou plus en combinant de façon appropriée les paramètres du dispositif à cristaux liquides, tels que l'indice de réfraction moyen na du matériau à cristaux liquides, l'indice de réfraction nb du dispositif pour maintenir le matériau à cristaux liquides, l'épaisseur t, le rapport de cristal liquide V, et le diamètre de capsule D de façon à satisfaire l'équation suivante ( 5) obtenue en référence à l'équation ( 1) et à l'équation ( 3). | na-nb |x( 6 x V/D)xtà 24,2 ( 5) La fonction mentionnée ci-dessus peut être réalisée en accroissant le rapport de la dispersion à l'arrière de la lumière incidente dans l'application d'aucune tension A la différence du dispositif de modulation de la lumière con- ventionnelle incidente, en dispersant la lumière à l'arrière sans l'absorber, en d'autres termes, par réflexion de la lumière incidente, la fonction de modulation de la lumière est améliorée En conséquence, le matériau constituant le dispositif à cristaux liquides est empêché d'être dégradé par la lumière et par la chaleur qui accompagne son absorption, obtenant ainsi une durabilité excellente. Le dispositif à cristaux liquides de la présente invention est susceptible d'ajuster suffisamment la transmittance. Description brève des dessins La figure unique est une vue en coupe transversale typique d'un dispositif à cristaux liquides fabriqué conformément à la présente invention. Description détaillée des modes de réalisation préférés La présente invention sera décrite par des modes de réalisation, mais elle n'est pas limitée à ces modes de réalisation. Par exemple, un dispositif à cristaux liquides de la présente invention est fabriqué de la manière suivante. En premier lieu, une émulsion en tant que milieu est préparée par mélangeage direct d'un matériau à cristaux liquides avec un latex à base d'eau. L'émulsion peut être préparée par mélangeage du matériau à cristaux liquides avec une phase aqueuse, et mélangeage avec le latex Lors de la préparation de l'émulsion, une certaine quantité de surfactant est ajoutée pour stabiliser la taille des gouttelettes du matériau à cristaux liquides De même, le mélange est exécuté en utilisant divers types de mixeurs tels qu'un mélangeur ou un broyeur à collo Ydes. En second lieu, l'émulsion est additionnée d'un agent de réticulation, qui est agité lentement Après cela, l'émulsion dans laquelle est dispersé le matériau à cristaux liquide est revêtue sur un film conducteur transparent d'un substrat, qui est préa- lablement formé avec le film conducteur transparent, à l'épaisseur requise à l'aide d'une racle ou d'un autre moyen, et est séchée Au moins, le dispositif à cristaux liquides est obtenu par stratification d'un autre substrat muni d'un film conducteur transparent, dont le côté est positionné sur le côté intérieur, sur le matériau séché précédent. (Exemple de travail 1) Un dispositif à cristaux liquides de la présente invention est fabriqué de la manière suivante Le cristal liquide nématique E 49 vendu par BDH (indice de réfraction moyen na = 1,610) est additionné du surfactant IGEPAL CO-610 vendu par GAF en quantité de 0,5 % en poids, et le tout est ajouté au latex à base d'eau Neorez R-967 vendu par ICI Resin Corp (nom ancien: Polyvinyl Chemical Corp) contenant des particules de latex en quantité de 40 % en poids de façon à obtenir un rapport de cristal liquide de 0,62 Le mélange est ensuite homogénéisé à 7000 tr/min pendant 10 min en utilisant un homogénéiseur pour obtenir ainsi une émulsion Ensuite, l'émulsion est additionnée d'un agent de réticulation CX-100 vendu par ICI Resin Corp (nom ancien: Polyvinyl Chemical Corp) en quantité de 3 % en poids par rapport au poids du R-967 tout en mélangeant lentement De plus, l'indice de réfraction de l'enceinte de confinement est le suivant: Nb = 1,495 Ce mélange est appliqué comme revêtement sur un film de téréphtalate de polyéthy- lène de ITO (désigné ci-après par "PET") préalablement formé avec le film de ITO en utilisant une racle et est ensuite séché L'épaisseur du revêtement après séchage est d'environ 30 Inm Après séchage du matériau de revêtement, le film de PET est stratifié avec un autre film de PET fourni par le film de ITO d'une manière telle que le côté du film de ITO est amené au contact avec le matériau séché précédent, pour obtenir ainsi un dispositif à cristaux liquides Les paramètres du dispositif à cristaux liquides ainsi obtenus sont montrés dans le tableau 1 En utilisant les paramètres, l'équation de | na nb l x S x t est calculée, donnant comme résultats la valeur de 4,3. Tableau 1 AT Diamètre de Rapport de Epaisseur capsule (min) cristal liquide (nm) Exemple de 0,251 3,0 0, 62 30 travail 1 Exemple de 0,143 1,0 0,62 20 travail 2 Exemple de 0,251 2,3 0,75 20 travail 3 Exemple de 0,143 2, 0 0,62 40 travail 4 Exemple 0,143 3,0 0,62 20 comparatif 1 (Exemple de travail 2) On prépare un dispositif à cristaux liquides ayant une construction obtenue en combinant les paramètres différemment de ceux de l'exemple de travail 1. Le cristal liquide nématique ZLI-1840 vendu par Merck Japan LTD. (indice de réfraction moyen na = 1,543) est additionné du surfactant IGEPAL CO- 610 vendu par GAF en quantité de 0,5 % en poids, puis ajouté à un latex à base d'eau Neorez R-967 vendu par ICI Resin Corp (nom ancien: Polyvinyl Chemical Corp) contenant des particules de latex en quantité de 40 % en poids afin d'obtenir un rapport de cristal liquide de 0,62 Le mélange est ensuite homogénéisé à 18 000 tr/min pendant 10 min, en utilisant un homogénéiseur pour obtenir ainsi une émulsion Ensuite, l'émulsion est additionnée d'un agent de réticulation CX- vendu par ICI Resin Corp (nom ancien: Polyvinyl Chemical Corp) en quantité de 3 % par rapport au poids du R-967 tout en mélangeant lentement De plus, l'indice de réfraction de l'enceinte de confinement est le suivant: Nb = 1,484. Ce mélange est appliqué comme revêtement sur un film de ITO de PET préalablement formé avec le film de ITO en utilisant une racle et ensuite est séché L'épaisseur du matériau de revêtement après séchage est d'environ 20 unm. Après séchage du matériau de revêtement, le film de PET est stratifié à un autre film de PET fourni par le film de ITO d'une manière telle que le côté du film de ITO est amené en contact avec le matériau séché précédent, pour obtenir ainsi un dispositif à cristaux liquides Les paramètres du dispositif à cristaux liquides ainsi obtenus sont montrés dans le tableau 1 similairement à l'exemple 1 En utilisant les paramètres, l'équation de l na nb l x S x t est calculée, donnant comme résultat la valeur de 4,4. (Exemple de travail 3) On prépare un dispositif à cristaux liquides ayant une construction obtenue en combinant des paramètres différemment de ceux des exemples de travail 1 et 2. Le cristal liquide nématique E 49 vendu par BDH est additionné du surfactant IGEPAL CO-610 vendu par GAF en quantité de 1 % en poids, puis ajouté au latex Neorez R-967 à base d'eau vendu par ICI Resin Corp (nom ancien: Polyvinyl Chemical Corp) contenant des particules de latex en quantité de % en poids de façon à obtenir un rapport de cristal liquide de 0,75 Le mélange est ensuite homogénéisé à 12 000 tr/min pendant 10 min utilisant un homogénéiseur pour obtenir ainsi une émulsion Ensuite, l'émulsion est additionnée d'un agent de réticulation CX-100 vendu par ICI Resin Corp (nom ancien: Polyvinyl Chemical Corp) en quantité de 3 % en poids par rapport au poids du R-967 en mélangeant lentement Ce mélange est appliqué comme revêtement sur un film de ITO de PET préalablement formé avec le film de ITO en utilisant une racle et est ensuite séché L'épaisseur du matériau de revêtement après le séchage est environ 20,um Après séchage du matériau de revêtement, le film de PET est stratifié avec un autre film de PET fourni par le film de ITO d'une manière telle que le côté du film de ITO est amené en contact avec le matériau séché précédent, pour obtenir ainsi un dispositif à cristaux liquides. Les paramètres du dispositif à cristaux liquides ainsi obtenu sont montrés dans le tableau 1 En utilisant les paramètres, l'équation est calculée, donnant comme résultat la valeur de 4,5. (Exemple de travail 4) On prépare un dispositif à cristaux liquides ayant une construction obtenue en combinant les paramètres différemment de ceux dans les exemples de travail 1, 2 et 3. Le cristal liquide nématique ZLI-1840 vendu par Merck Japan LTD. est additionné d'un surfactant IGEPAL CO-610 vendu par GAF en quantité de 0,5 % en poids, et ensuite ajouté à un latex à base d'eau Neorez R- 967 vendu par il ICI Resin Corp (nom ancien: Polyvinyl Chemical Corp) contenant des particules de latex en quantité de 40 % en poids de façon à obtenir un rapport de cristal liquide de 0,62 Le mélange est ensuite homogénéisé à 14000 tr/min pendant min en utilisant un homogénéiseur pour obtenir ainsi une émulsion Ensuite, l'émulsion est additionnée d'un agent de réticulation CX-100 vendu par ICI Resin Corp (nom ancien Polyvinyl Chemical Corp) en quantité de 3 % en poids par rapport au poids de R-967 tout en mélangeant lentement Ce mélange est appliqué comme revêtement sur un film de ITO de PET préalablement formé avec le film de ITO en utilisant une racle et est ensuite séché L'épaisseur du matériau de revête- ment après séchage est d'environ 40 pim Après séchage du matériau, le film de PET est stratifié à un autre film de PET fourni avec le film de ITO de façon telle que le côté du film de ITO est emmené en contact du matériau séché précédent, pour obtenir ainsi un dispositif à cristaux liquides. Les paramètres du dispositif à cristaux liquides ainsi obtenus sont montrés dans le tableau 1 similairement à l'exemple 1 En utilisant les paramètres, l'équation l na nb l x S x t est calculée, donnant comme résultat la valeur de 4,4. (Exemple comparatif 1) A titre de comparaison avec le dispositif à cristaux liquides de la présente invention, on a préparé un dispositif à cristaux liquides ayant une cons- truction contenue en combinant de façon appropriée les paramètres décrits dans le brevet japonais mis à l'instruction publique N sho 60- 252 687 (correspondant au brevet US ne 4992201. Le cristal liquide nématique ZLI-1840 vendu par Merck Japan LTD. est additionné du surfactant IGEPAL CO-610 vendu par GAF en quantité de 0,5 % en poids, et ajouté ensuite à un latex à base d'eau Neorez R-967 vendu par ICI Resin Corp (nom ancien: Polyvinyl Chemical Corp) contenant des particules de latex en quantité de 40 % en poids de façon à obtenir un rapport de cristal liquide de 0,62 Le mélange est ensuite homogénéisé à 7000 tr/min pendant 10 min en utilisant un homogénéiseur pour obtenir ainsi une émulsion Ensuite, l'émulsion est additionnée d'un agent de réticulation CX-100 vendu par ICI Resin Corp (nom ancien: Polyvinyl Chemical Corp) en quantité de 3 % en poids par rapport au poids du R-967 tout en mélangenant lentement Ce mélange est appliqué comme revêtement sur un film de ITO d'un PET préalablement formé avec le film de ITO en utilisant une racle et est ensuite séché L'épaisseur du matériau de revêtement après séchage est d'environ 20 1 uim Après séchage du matériau, il est stratifié avec un autre film de PET fourni avec le film de ITO de façon telle que le côté du film ITO est amené au contact avec le matériau séché précédent, pour obtenir ainsi un dispositif à cristaux liquides. Les paramètres du dispositif à cristaux liquides ainsi obtenus sont montrés dans le tableau 1 similairement à l'exemple 1. En utilisant les paramètres, l'équation | na nb | x S x t est calculée, donnant comme résultat la valeur de 1,5. (Exemples de travail 1 à 4 et exemple comparatif 1) Chacun des dispositif à cristaux liquides obtenus par les exemples de travail 1 à 4 et l'exemple comparatif 1 est mesuré pour la transmission de l'énergie solaire dans le cas de l'application d&aucune tension (à l'état d'arrêt) et de l'application d'une tension (dans le cas de marche) conformément à la norme JIS R 3106 et chaque AT est calculée sur la base de la valeur mesurée Les résultats sont montrés dans le tableau 2 De plus, comme mentionné précédemment, la AT est le volume variable de la transmittance d'énergie de radiation solaire, et plus particulièrement représente une différence entre la transmittance d'énergie solaire entre l'état d'arrêt et l'état de marche. Tableau 2 | na-nb Ix Sxt AT (%o) Exemple de travail 1 4,3 15,4 Exemple de travail 2 4,4 15,8 Exemple de travail 3 4,5 16,2 Exemple de travail 4 4,4 15,8 Exemple comparatif 1 1, 5 5,6 D'après le tableau 2, il est clair que, conformément à chaque exemple de la présente invention dans lequel le produit de | na nb | et (S x t) constituant les paramètres du dispositif à cristaux liquides est de 4,2 ou plus, le diamètre de la capsule est dans l'intervalle de 0,5-3 Jm, le rapport de cristal liquide est dans l'intervalle de 0,5-0,9, et l'épaisseur est dans l'intervalle de 10-401 um, on peut obtenir le dispositif à cristaux liquides ayant une fonction de modulation de lumière de AT égale à 15 % ou plus. De même, le dispositif à cristaux liquides de la présente invention peut contrôler suffisamment la visibilité. Comme il est clair d'après les exemples, par une combinaison appro- priée des paramètres constituant le dispositif à cristaux liquides, il est possible S d'améliorer la fonction de modulation de la lumière de la transmittance d'énergie solaire comparativement au dispositif à cristaux liquides obtenu de la manière conventionnelle. REVENDICATIONS 1 Un dispositif à cristaux liquides comprenant: une paire de substrats transparents, des films conducteurs transparents disposés respectivement sur les surfaces internes desdits substrats transparents, et un dispositif de confinement contenant un matériau à cristaux liquides dans les écartements interposés entre lesdits films conducteurs transparents, selon lequel un indice de réfraction moyen (na) dudit matériau à cristaux liquides, un indice de réfraction (nb) dudit dispositif de confinement, une quantité de surface totale (S) lum-1 l desdits écartements, et une distance (t) Lauil entre lesdits films conducteurs transparents satisfont à l'équation suivante: I na-nb | x Sxt 24,2 2 Un dispositif à cristaux liquides selon la revendication 1, selon lequel un diamètre moyen de chacun desdits écartements en terme d'un corps sphérique vrai ayant le même volume est compris dans l'intervalle de 0,5 à 3,0,nm. 3 Un dispositif à cristaux liquides selon la revendication 1, selon lequel un rapport en volume dudit matériau à cristaux liquides au volume total dudit matériau à cristaux liquides et dudit dispositif de confinement est compris dans un intervalle de 0,5 à 0,9. 4 Un dispositif à cristaux liquides selon la revendication 1, selon lequel une distance entre lesdits films conducteurs transparents est dans l'intervalle de 10 à 40 um. Un dispositif à cristaux liquides selon la revendication 1, selon lequel ledit matériau à cristaux liquides comprend un cristal liquide nématique. 6 Un dispositif à cristaux liquides selon la revendication 1, selon lequel ledit dispositif de confinement est additionné d'un surfactant. 7 Un dispositif à cristaux liquides selon la revendication 1, selon lequel ledit dispositif de confinement est additionné d'un agent de réticulation. 8 Un dispositif à cristaux liquides selon la revendication 1, selon lequel ledit film conducteur transparent comprend un oxyde d'étainindium. 9 Un dispositif à cristaux liquides selon la revendication 1, selon lequel ledit dispositif de confinement inclut un latex.